【事件の表示】
　特願２０１６−１９４８２０「積層体の製造方法、積層体、バックライト装置、および表示装置」拒絶査定不服審判事件〔平成２９年　６月１５日出願公開、特開２０１７−１０７１７４、請求項の数（１１）〕について、次のとおり審決する。
【結　論】
　原査定を取り消す。
　本願の発明は、特許すべきものとする。
【理　由】
第１　事案の概要
　１　手続等の経緯
　特願２０１６−１９４８２０号（以下「本件出願」という。）は、平成２８年９月３０日（先の出願に基づく優先権主張　平成２７年１１月３０日）の出願であって、その後の手続等の経緯の概要は、以下のとおりである。
令和２年　６月２２日付け：拒絶理由通知書
令和２年　８月２６日付け：意見書
令和２年　８月２６日付け：手続補正書
令和２年１０月１６日付け：拒絶査定（以下「原査定」という。）
令和３年　１月２７日付け：審判請求書
令和３年　１月２７日付け：手続補正書
　
　２　原査定の概要
　原査定の拒絶の理由は、概略、本件出願の請求項１〜請求項１８に係る発明（令和２年８月２６日付け手続補正書による補正後のもの）は、先の出願前に日本国内又は外国において、頒布された刊行物に記載された発明又は電気通信回線を通じて公衆に利用可能となった発明に基づいて、先の出願前にその発明の属する技術の分野における通常の知識を有する者（以下「当業者」という。）が容易に発明をすることができたものであるから、特許法２９条２項の規定により特許を受けることができない、というものである。
引用文献１：国際公開第２０１３／００８３６１号
引用文献３：特表２０１３−５４４０１８号公報
　なお、主引用例は引用文献３であり、引用文献１は、請求項１〜３に係る発明に対して、副引例として引用されたものである。
　３　本願発明
　本件出願の請求項１〜請求項１１に係る発明は、令和３年１月２７日付け手続補正書による補正（以下「本件補正」という。）後の特許請求の範囲の請求項１〜請求項１１に記載された事項によって特定されるとおりの、以下のものである（以下、それぞれ「本願発明１」〜「本願発明１１」という。）。
「　【請求項１】
　第１の光透過性基材および前記第１の光透過性基材の第１の面側に設けられ、かつ複数の単位レンズを有するレンズ層を備えるレンズシートと、
　前記第１の光透過性基材における前記第１の面とは反対側の第２の面側に設けられ、かつホストマトリクスおよび量子ドットを含む光波長変換層と、
　前記光波長変換層における前記レンズシート側とは反対側に形成され、かつ凹凸面を有する光拡散層と、を備え、
　前記レンズシートと前記光波長変換層と前記光拡散層が一体化されており、
　前記量子ドットが、第１の半導体化合物からなるコアと、前記第１の半導体化合物と異なる第２の半導体化合物からなるシェルと、前記シェルの外側に位置するリガンドとを含み、
　前記光波長変換層が光波長変換粒子をさらに含み、
　前記光波長変換粒子が、硫黄、リン、および窒素からなる群から選択される１以上の元素およびカルボン酸の少なくともいずれかを含む光透過性の樹脂粒子と、前記樹脂粒子中に内包された前記量子ドットとを含み、
　４０℃、相対湿度９０％での水蒸気透過率が０．１ｇ／（ｍ２・２４ｈ）以上および２３℃、相対湿度９０％での酸素透過率が０．１ｃｍ３／（ｍ２・２４ｈ・ａｔｍ）以上の少なくともいずれかを満たす、積層体。
　　【請求項２】
　前記積層体の表面が前記レンズシートのレンズ面であり、かつ前記積層体における前記表面とは反対側の面である裏面が前記光拡散層の前記凹凸面である、請求項１に記載の積層体。
　　【請求項３】
　前記光波長変換層が光散乱性粒子をさらに含み、前記光散乱性粒子と前記ホストマトリクスとの屈折率差が０．１０以上であり、前記光散乱性粒子の平均粒子径が前記光波長変換層の膜厚を１００％としたときに８％以下であり、前記量子ドットが、１種以上の材料からなり、および／または少なくとも一つの粒子径分布帯を有する、請求項１に記載の積層体。
　　【請求項４】
　量子ドットを含む光透過性基材と、
　前記光透過性基材の一方の面側に設けられ、かつ複数の単位レンズを有するレンズ層と、
　前記光透過性基材における前記レンズ層側とは反対側に形成され、かつ凹凸面を有する光拡散層と、を備え、
　前記光透過性基材と前記レンズ層と前記光拡散層が一体化されており、
　前記量子ドットが、第１の半導体化合物からなるコアと、前記第１の半導体化合物と異なる第２の半導体化合物からなるシェルと、前記シェルの外側に位置するリガンドとを含み、
　前記光透過性基材が光波長変換粒子を含み、
　前記光波長変換粒子が、硫黄、リン、および窒素からなる群から選択される１以上の元素およびカルボン酸の少なくともいずれかを含む光透過性の樹脂粒子と、前記樹脂粒子中に内包された前記量子ドットとを含み、
　４０℃、相対湿度９０％での水蒸気透過率が０．１ｇ／（ｍ２・２４ｈ）以上および２３℃、相対湿度９０％での酸素透過率が０．１ｃｍ３／（ｍ２・２４ｈ・ａｔｍ）以上の少なくともいずれかを満たす、積層体。
　　【請求項５】
　前記光波長変換層の少なくとも一方の面または前記量子ドットを含む光透過性基材の少なくとも一方の面を覆う、樹脂からなるオーバーコート層をさらに備える、請求項１または４に記載の積層体。
　　【請求項６】
　光源と、
　前記光源からの光を受ける、請求項１または請求項４に記載の積層体と、
　を備える、バックライト装置。
　　【請求項７】
　前記光源からの光を受ける入光面、および前記光源からの光を出射させる出光面を有し、前記出光面が積層体側に位置し、かつ前記光源からの光を前記積層体に導く、または前記光源からの光を拡散させる光学板をさらに備える、請求項６に記載のバックライト装置。
　　【請求項８】
　光源と、
　請求項２に記載の積層体と、
　前記光源からの光を受ける入光面、および前記光源からの光を出射させ、かつ前記積層体の前記凹凸面の一部と光学的に密着し、前記凹凸面の他の部分との間に空気層を形成する出光面を有し、かつ前記光源からの光を前記積層体に導く、または前記光源からの光を拡散させる光学板と、
　を備える、バックライト装置。
　　【請求項９】
　前記積層体の周囲および前記光学板の周囲を囲う枠体と、前記枠体に対して前記光源、前記光学板および前記積層体を固定する固定部材とをさらに備え、前記光源が前記光学板と前記枠体との間に配置されており、かつ前記光学板が前記光源からの光を前記積層体に導く導光板である、請求項７または８に記載のバックライト装置。
　　【請求項１０】
　前記光源が青色光を発し、かつ前記量子ドットが前記青色光を緑色光に変換する第１の量子ドットと、前記青色光を赤色光に変換する第２の量子ドットとを含む、請求項６に記載のバックライト装置。
　　【請求項１１】
　請求項６に記載のバックライト装置と、
　前記バックライト装置の出光側に配置された表示パネルと
　を備える、表示装置。」
　
第２　当合議体の判断
　１　引用文献の記載及び引用発明
　(1)　引用文献３の記載
　原査定の拒絶の理由で引用された引用文献３（特表２０１３−５４４０１８号公報）は、先の出願前に日本国内又は外国において頒布された刊行物であるところ、そこには、以下の記載がある。なお、下線は当合議体が付したものであり、引用発明の認定及び判断等に活用した箇所を示す。
　ア　「【発明の詳細な説明】
【技術分野】
【０００１】
　関連出願の相互参照本出願は、２０１０年１１月１０日に出願された、米国特許仮出願第６１／４１２，００４号の利益を主張し、その全体が参照により本明細書に組み込まれる。
【０００２】
　本発明は、量子ドット（ＱＤ）蛍光体フィルム、ＱＤ照明装置、および関連方法に関する。
【背景技術】
【０００３】
　従来の照明装置は、制限された光色特性および不十分な照明効率を有する。高色純度、高効率、および改善された光色特性を示す、費用効率のよい照明方法および装置に対する必要性が存在する。
【０００４】
　本発明は、高効率で、色が純粋な、色調整可能な量子ドット（ＱＤ）照明方法および装置に関する。本発明は、さらに、量子ドットフィルム（ＱＤフィルム）ならびに関連する照明方法および装置に関する。照明装置には、電子装置用の照明ディスプレイが含まれる。ある特定の実施形態において、本発明は、例えば、液晶ディスプレイ（ＬＣＤ）、テレビ、コンピュータ、携帯電話、スマートフォン、携帯情報端末（ＰＤＡ）、ゲーム機、電子読書装置、デジタルカメラ等のディスプレイ装置のための
バックライトユニット（ＢＬＵ）
　イ　「【００５４】
　
ＱＤフィルムリモート蛍光体パッケージ
本明細書に言及される際、本発明の「
リモート蛍光体パッケージ
ＱＤフィルム
【００５５】
　本発明のリモート蛍光体パッケージは、本明細書にＱＤ蛍光体、二次光源、または二次発光ＱＤとも称される、
少なくとも１つの発光量子ドット（ＱＤ）集団を含む
ＱＤ蛍光体材料を含む
ＱＤ
は、ＱＤによって吸収される一次光
の下方変換時に、二次光放出
を提供する
【００５６】
　好適なＱＤ、リガンド、およびマトリックス材料には、本明細書に記載のものを含むが、これらに限定されない、当業者に既知の任意のこのような好適な材料が含まれる。本明細書に言及される際、本発明の「ＱＤ蛍光体材料」は、ＱＤ蛍光体（すなわち、二次発光ＱＤおよび関連リガンドもしくはコーティング）、ならびにそれに関連するあらゆるマトリックス材料を指す。好ましい実施形態において、ＱＤ蛍光体材料は、以下にさらに詳細に記載されるように、１つ以上の散乱特徴部をさらに含むことになる。
【００５７】
　本発明は、発光性量子ドットを含む、種々の組成を提供する。吸収特性、放出特性、および屈折率を含む、発光性ＱＤの種々の特性は、種々の用途のために、調整および調節することができる。本明細書に使用される際、「量子ドット」または「ナノ結晶」という用語は、実質的に単結晶のナノ構造体を指す。ナノ結晶は、約５００ｎｍ未満、および最小でおおよそ約１ｎｍ未満までの寸法を有する、少なくとも１つの領域または特徴的な寸法を有する。本明細書に使用される際、任意の数値について言及する場合、「約」とは、提示される値の±１０％の値を意味する（例えば、約１００ｎｍは、９０ｎｍ〜１１０ｎｍを含む範囲の寸法を包含する）。「ナノ結晶」、「量子ドット」、「ナノドット」、および「ドット」という用語は、同様の構造体を表すことが当業者には容易に理解され、本明細書に互換的に使用される。本発明はまた、多結晶または非晶質ナノ結晶の使用を包含する。
・・・中略・・・
【００９０】
　本発明の
蛍光体材料は
マトリックス材料をさらに含む。
ホストマトリックス材料
・・・中略・・・
【００９８】
　好ましい実施形態において、ＱＤ−トルエン混合物を、ＡＰＳおよびトルエンの混合物に添加して、ＡＰＳコーティングされたＱＤを得る。マトリックス材料を、溶媒混合物に添加し、続いて、溶媒を蒸発させる。好ましくは、エポキシドポリマーを混合物に添加し、それによって、エポキシドは、過剰リガンド材料のアミンにより架橋される。エポキシ中のＡＰＳの非混和性のため、ＡＰＳコーティングされたＱＤは、エポキシマトリックス材料全体にわたって、空間ドメイン内に位置される。ＱＤ蛍光体材料は、図１２Ｂに示されるように、このＱＤ−ＡＰＳ−エポキシ混合物から形成し、それを、好ましくは、さらなる基礎エポキシ材料と混合し、それを、基材に湿式コーティングし、硬化してＱＤフィルムを形成する。混合物を、バリア層またはＬＧＰにコーティングし、熱または紫外線硬化する。熱硬化が好ましい。硬化は、段階的に行われてもよい。例えば、ＱＤ蛍光体材料を層に形成し、各層を別々に硬化する。好ましくは、ＱＤフィルムを、底部バリアフィルムに被着し、底部バリアフィルムに部分的に硬化し、次にバリアフィルムをＱＤ材料上に被着し、次いでＱＤ材料の硬化を継続する。
【００９９】
　より好ましい実施形態において、ＱＤは、例えば、上述のように、ＱＤ−トルエン混合物を、ＰＥＩリガンドを含む溶液と合わせることによって、ＰＥＩリガンドでコーティングする。１，２−エポキシ−３−フェノキシプロパンで修飾されたポリエチレンイミンの合成、およびＱＤ蛍光体材料を調製するために、ＱＤ上のこの修飾されたポリエチレンイミンリガンドの交換について説明した、上に詳述された例示の実施形態から続いて、部分Ｂ（９６ｇ）、すなわち、Ｌｏｃｔｉｔｅ（商標）Ｅ−３０ＣＬエポキシ硬化樹脂のアミン部分を、シュレンクライン上の別個の５Ｌの３つ口丸底フラスコ内で攪拌した。溶液を、１００ｍｔｏｒｒ未満の圧力まで脱気し、窒素で３回流し戻した。続いて、ＱＤ−ＰＥＩ溶液（すなわち、ＰＥＩリガンドを有するＱＤを含有する、強力に色づいた、より下の相）を、攪拌しながら、カニューレによってエポキシ樹脂の部分Ｂの溶液に添加した。ＱＤ−ＰＥＩ溶液の粘り気が強すぎて移行できない場合は、次いで、いくらかのトルエン（最大５００ｍＬ）を、カニューレによる移行を促進するために添加することも可能であった。移行が完了すると、溶液を１時間混合した後、攪拌しながら２００ｍｔｏｒｒ未満の圧力まで真空移行によって溶媒を除去した。生成物である、粘り気のある油を、グローブボックスに移し、保管した。ＱＤフィルムの形成準備ができると、生成物を、任意で、エポキシ樹脂の追加の部分Ｂと混合して、所望の色点を達成し、続いて、部分Ａ（エポキシ樹脂のエポキシド部分）と混合し、それによって、エポキシドを任意の過剰リガンド材料のアミンおよび／または樹脂の部分Ｂのアミンにより架橋させる。エポキシ内でのＰＥＩの非混和性のため、ＰＥＩコーティングされたＱＤは、エポキシマトリックス材料全体にわたって、空間ドメイン内に位置する。典型的に、ＰＥＩ−ＱＤドメインは、比較的小さく（例えば、直径がおおよそ１００ｎｍ）、エポキシマトリックス全体にわたって均一に分布する。ＱＤ蛍光体材料を、このＱＤ−ＰＥＩ−エポキシ混合物から形成し、それを、基材に湿式コーティングし、硬化して、ＱＤフィルムを形成する。混合物は、バリア層またはＬＧＰにコーティングし、熱または紫外線硬化することができる。熱硬化が好ましい。硬化は、段階的に行われてもよい。例えば、ＱＤ蛍光体材料を層に形成し、各層を別々に硬化する。好ましくは、ＱＤフィルムを、底部バリアフィルムに被着し、底部バリアフィルムに部分的に硬化し、次に上部バリアフィルムをＱＤ材料に被着し、ＱＤ材料の硬化を継続する。
【０１００】
　ＱＤ蛍光体材料の別の好ましい調製方法において、図１１Ｂに示されるように、第１のポリマー材料を合成し１１０２、ＱＤを第１のポリマー材料（例えば、ＡＰＳまたはポリエチレンイミンリガンド）でコーティングするために、複数のＱＤを第１のポリマー材料（例えば、ＡＰＳまたはポリエチレンイミン）に分散させ、ＱＤと第１のポリマー材料との混合物を形成する１１０４。溶媒の蒸発時に、混合物を硬化し、硬化した混合物から粒子状物質を生成する１１０６。好適には、架橋剤を、硬化の前に混合物に添加する。粒子状物質は、硬化した混合物を粉砕またはボールミル粉砕し、ＱＤ−ＡＰＳまたはＱＤ−ポリエチレンイミン材料の微細または粗い粉末を形成することによって、生成することができる。好適には、ＱＤ−ＡＰＳまたはＱＤ−ポリエチレンイミン粒子は、直径が約１μｍである。この時点で、粒子状物質は、好ましくは、複合ＱＤ蛍光体材料を生成するために第２のポリマー材料（例えば、エポキシ）内に分散されており、それを、フィルムに形成し、硬化することができる１１０８、１１１０。あるいは、
粒子を、酸化アルミニウム、酸化ケイ素、または酸化チタン
の酸化物でコーティングし、それによって、粒子上に、外側の酸化物層を形成してもよい。
酸化物コーティングされた粉末粒子は、ＱＤ蛍光体材料の密封のための追加のバリア材料なしで（例えば、バリア層なしで）、照明装置に使用することができる。
【０１０１】
　いくつかの実施形態において、上述のＡＰＳ−エポキシリガンド−マトリックス混合物またはＰＥＩ−エポキシリガンド−マトリックス混合物は、エポキシマトリックス材料の任意の代用物の使用を採用することができるが、エポキシが、その接着特性、ＡＰＳおよびＰＥＩに近似の密度、市販入手可能性、および低費用のため、好ましい。好適なエポキシ代用物には、ポリスチレン、ノルボルネン、アクリレート、ヒドロシリル化ＡＰＳ、または任意の固体プラスチックが挙げられる。
【０１０２】
　いくつかの実施形態において、マトリックスは、ＱＤをコーティングするリガンド材料から形成される。リガンド上の分子と反応させるために、架橋剤が提供されてもよい。同様に、開始剤（例えば、ラジカルまたはカチオン開始剤）が提供されてもよい。第２のマトリックス材料の他の前駆体が提供されない実施形態においては、マトリックスは、任意で、本質的に、第１の材料ポリマーリガンド、および／またはその架橋もしくはさらなる重合形態、ならびに、任意の残留溶媒、架橋剤、開始剤等から構成される。一実施形態において、ＱＤは、ＡＭＳリガンドでコーティングされ、ポリ（アクリルニトリルエチレンスチレン）（ＡＥＳ）マトリックスは、架橋剤を使用してＡＭＳリガンドを架橋することによって提供される。
【０１０３】
　本発明のＱＤ蛍光体材料およびＱＤフィルムは、任意の望ましい寸法、形状、構造、および厚さであり得る。ＱＤは、以下により詳細に説明されるように、ＢＬＵの所望の色および／または輝度の出力に応じて、所望の機能に適切な任意の充填率で、マトリックス内に埋め込むことができる。ＱＤ蛍光体材料の厚さおよび幅は、湿式コーティング、塗装、回転コーティング、スクリーン印刷等、当該技術分野で既知の任意の方法によって制御することができる。特定のＱＤフィルムの実施形態において、ＱＤ蛍光体材料は、５００μｍ以下、好ましくは２５０μｍ以下、より好ましくは２００μｍ以下、より好ましくは５０〜１５０μｍ、最も好ましくは５０〜１００μｍの厚さを有し得る。ＱＤフィルムは、１００μｍ、約１００μｍ、５０μｍ、または約５０μｍの厚さを有してもよい。ＱＤ蛍光体材料は、以下により詳細に説明されるように、１つの層または別個の層として被着することができ、別個の層は、異なる特性を含み得る。ＱＤ蛍光体材料の幅および高さは、ディスプレイ装置の表示パネルの寸法に応じて、任意の所望の寸法であり得る。例えば、ＱＤ蛍光体は、腕時計および電話等の小型ディスプレイ装置の実施形態においては、比較的小さな表面積を有し得、またはＱＤ蛍光体は、テレビおよびコンピュータモニター等の大型ディスプレイ装置の実施形態については、大きな表面積を有し得る。本発明のＱＤＢＬＵを形成するための方法は、以下により詳細に記載のように、大型ＱＤフィルムを形成し、ＱＤフィルムをより小型のＱＤフィルムに切断して、個々の照明装置を形成することを含み得る。」
　ウ　「【０１１０】
バリア
　好ましい実施形態において、
ＱＤフィルムは、ＱＤ蛍光体材料層の
両方の側面に配置される、
バリア層を含む
【０１１１】
　バリア層は、好適には、固体材料であり、硬化された液体、ゲル、またはポリマーであってもよい。バリア層は、特定の用途に応じて、可撓性または非可撓性材料を含んでもよい。バリア層は、好ましくは、平面層であり、特定の照明用途に応じて、任意の好適な形状および表面積構造を含んでもよい。好ましい実施形態において、１つ以上のバリア層は、積層フィルム加工技術と適合性を有することになり、それによって、ＱＤ蛍光体材料は、少なくとも第１のバリアフィルム上に配置され、少なくとも第２のバリアフィルムが、ＱＤ蛍光体材料とは反対の側面のＱＤ蛍光体材料上に配置されて、本発明の一実施形態によるＱＤフィルムを形成する。好適なバリア材料には、当該技術分野で既知の任意の好適なバリア材料が含まれる。例えば、好適なバリア材料には、ガラス、ポリマー、および酸化物が含まれる。好適なバリア層材料には、ポリエチレンテレフタレート（ＰＥＴ）等のポリマー、酸化ケイ素、酸化チタン、酸化アルミニウム（例えば、ＳｉＯ2、Ｓｉ2Ｏ3、ＴｉＯ2、もしくはＡｌ2Ｏ3）等の酸化物、およびそれらの好適な組み合わせが含まれるが、これらに限定されない。好ましくは、ＱＤフィルムの各バリア層は、異なる材料または組成物を含む少なくとも２つの層を含み、その結果、多層状のバリアが、バリア層内のピンホール欠陥配列を排除または減少させ、ＱＤ蛍光体材料内への酸素および湿気の侵入に対する効果的なバリアを提供するようになる。ＱＤフィルムは、任意の好適な材料または材料の組み合わせ、ならびにＱＤ蛍光体材料のいずれかもしくは両方の側面上の任意の好適な数のバリア層を含んでもよい。バリア層の材料、厚さ、および数は、具体的な用途に依存することになり、好適には、ＱＤフィルムの厚さを最小化しながらも、ＱＤ蛍光体のバリア保護および輝度を最大化するように、選択されることになる。好ましい実施形態において、各バリア層は、積層フィルム、好ましくは二重積層フィルムを含み、各バリア層の厚さは、ロールツーロールまたは積層製造プロセス時の皺を排除するのに十分に厚い。バリアの数または厚さは、さらに、ＱＤまたは他のＱＤ蛍光体材料が、重金属または他の毒性材料を含む実施形態においては、法的な毒性指針に依存し、その指針は、より多いか、またはより厚いバリア層を要する場合がある。バリアのさらなる検討事項には、費用、入手可能性、および機械的強度が挙げられる。
【０１１２】
　好ましい実施形態において、ＱＤフィルムは、ＱＤ蛍光体材料の各側面に隣接する２つ以上のバリア層を含み、好ましくは、各側面上に２つまたは３つの層、最も好ましくは、ＱＤ蛍光体材料の各側面上に２つのバリア層を含む。好ましくは、各バリア層は、ポリマーフィルムの少なくとも１つの側面上に薄い酸化物コーティングを有する、薄いポリマーフィルムを含む。好ましくは、バリア層は、１つの側面に、酸化ケイ素（例えば、ＳｉＯ2またはＳｉ2Ｏ3）の薄層でコーティングされた、薄いＰＥＴフィルムを含む。例えば、好ましいバリア材料には、Ａｌｃａｎ（商標）から入手可能なＣｅｒａｍｉｓ（商標）ＣＰＴ−００２およびＣＰＴ−００５が挙げられる。別の好ましい実施形態において、各バリア層は、薄いガラスシート、例えば、約１００μｍ、１００μｍ以下、５０μｍ以下、好ましくは、５０μｍまたは約５０μｍの厚さを有するガラスシートを含む。
【０１１３】
　図１４Ａの例示の実施形態に示されるように、ＱＤＢＬＵ１４００は、一次光源１４１０、任意の光抽出特徴部１４５０を有するＬＧＰ１４０６、ＬＧＰの真下に配置される反射フィルム１４０８、ＢＥＦ１４０１、およびＬＧＰとＢＥＦとの間に配置されるＱＤフィルム１４０２を含む。図１４Ｂに示されるように、ＱＤフィルム１４０２は、上部バリア１４２０および底部バリア１４２２を含む。バリア１４２０および１４２２のそれぞれは、ＱＤ蛍光体材料１４０４に隣接する第１の副層１４２０ａ／１４２２ａ、および第１の層１４２０ａ／１４２２ａ上の少なくとも第２の副層１４２０ｂ／１４２２ｂを含む。好ましい実施形態において、副層の材料および数は、隣接する副層間のピンホール配列を最小化するように選択される。好ましい実施形態において、上部バリア１４２０および底部バリア１４２２のそれぞれは、酸化ケイ素を含む第１の副層１４２０ａ／１４２２ａおよびＰＥＴを含む第２の副層１４２０ｂ／１４２２ｂを含む。好ましくは、酸化ケイ素を含む第１の副層１４２０ａ／１４２２ａは、ＱＤ蛍光体材料１４０４に直接隣接して配置され、ＰＥＴを含む第２の副層１４２０ｂ／１４２２ｂは、第１の副層１４２０ａ／１４２２ａが、ＱＤ蛍光体材料１４０４と第２の副層１４２０ｂ／１４２２ｂとの間に配置されるように、第１の副層１４２０ａ／１４２２ａの上に配置される。１つの例示の実施形態において、ＱＤ蛍光体材料は、約５０μｍの厚さを有し、酸化ケイ素を含む第１の副層のそれぞれは、約８μｍの厚さを有し、ＰＥＴを含む第２の副層のそれぞれは、約１２μｍの厚さを有する。
【０１１４】
　好ましい実施形態において、図１４Ｃに示されるように、上部バリアおよび底部バリアは、それぞれ、二重バリア（すなわち、２つのバリア層）を含む。上部バリア１４２０は、第１のバリア層および第２のバリア層を含み、第１のバリア層は、第１の副層１４２０ａおよび第２の副層１４２０ｂを含み、第２のバリア層は、第１の副層１４２０ｃおよび第２の副層１４２０ｄを含む。底部バリア１４２２は、第１のバリア層および第２のバリア層を含み、第１のバリア層は、第１の副層１４２２ａおよび第２の副層１４２２ｂを含み、第２のバリア層は、第１の副層１４２２ｃおよび第２の副層１４２２ｄを含む。好ましくは、第１の副層１４２０ａ、１４２０ｃ、１４２２ａ、および１４２２ｃは、酸化ケイ素を含み、第２の副層１４２０ｂ、１４２０ｄ、１４２２ｂ、および１４２２ｄは、ＰＥＴを含む。１つの例示の実施形態において、ＱＤ蛍光体材料は、約１００μｍの厚さを有し、二酸化ケイ素を含む第１の副層のそれぞれは、約８μｍの厚さを有し、ＰＥＴを含む第２の副層のそれぞれは、約１２μｍの厚さを有する。
【０１１５】
　１つ以上のバリア層のいずれも、図１５Ａに示されるように、表示面にわたって一貫した厚さおよび構造を有する層を含む。
バリア層のいずれも、それぞれ、図１５Ｂ、１５Ｃ、および１５Ｄに示されるように、バリア層の上部、底部、ならびに上部および底部両方の表面に、特徴部１５５０をさらに含んでもよい。
図１５Ｂ〜１５Ｉに示される種々の例示的な実施形態に示されるように、バリア層の特徴部１５５０は、プリズム、ピッチ、レンズ、隆起、波状特徴、スクラッチ、レンズ、ドーム、または無作為に細かく凸凹を付けた表面を含む、任意の好適なテクスチャまたはパターンを備え得る。好適には、特徴部は、例えば、ＬＧＰ、ＱＤフィルム、またはＢＬＵの他の層における不完全性を光学的に補うために、ＱＤフィルム内で光を散乱させるか、またはＱＤフィルムの上部から伝送する光を拡散させるための、光散乱または拡散特徴部であり得る。
【０１１６】
　
図１６Ａに示される１つの例示の実施形態
底部バリア層１６２２
ＢＬＵ
ＱＤフィルム
【０１１７】
　本発明のある特定の実施形態において、バリアプレート１６２０の上部表面は、上部プレート１６２０と、装置から放出する光が入る上部プレートの上の媒体（例えば、空気）との間の界面で、全内部反射を減少させる、構造特徴部１６５０を備える。例示的な実施形態において、上部バリアプレート１６２０の上部表面は、バリアプレート１６２０と、上部プレート１６２０の上の隣接する媒体との、空気／ガラスの界面に細かく凸凹が付けられている。細かく凸凹が付けられた表面は、全内部反射を減少させ、上部プレートからの光の抽出を増加させる。ある特定の実施形態において、上部プレートの上部表面上の構造特徴部１６５０は、約１０％以上、光抽出を増加させる。構造特徴部１６５０の幾何学的形状は、当業者には理解されるように、蛍光体パッケージの蛍光体材料から放出される光の波長（複数を含む）、ＱＤフィルムおよび隣接する媒体の屈折率、または他の特性に基づいて、選択または修正することができる。
【０１１８】
　図１６Ｂに示される、別の例示の実施形態において、
上部バリア層１６２０の上部表面は、一次光の一部分をＱＤフィルムに向かって反射して戻し、それによって、ＱＤフィルム内へ戻る一次光の「再利用」を提供する、プリズムまたはピッチ等の輝度強化特徴部１６５０を備える。本明細書に言及される際、「輝度強化フィルム」（ＢＥＦ）および「輝度強化特徴部」は、光の一部分を、光が伝送された方向に向かって反射して戻す、フィルムである。ＢＥＦまたは輝度強化特徴部に向かって進む光は、光が、フィルムまたは特徴部に入射する角度に応じて、フィルムまたは特徴部を通じて伝送されることになる。例えば、図１６Ｃ〜１６Ｄに示されるように、ＢＥＦ１６０１の輝度強化特徴部１６５０は、フィルム１６０１の上部表面に平行して形成される、プリズムまたはプリズム溝を備える。
【０１１９】
　ＢＥＦおよび輝度強化特徴部は、反射および／または屈折フィルム、反射偏光フィルム、プリズムフィルム、溝フィルム、溝付プリズムフィルム、プリズム、ピッチ、溝、または当該技術分野で既知の任意の好適なＢＥＦまたは輝度強化特徴部を含み得る。例えば、ＢＥＦは、３Ｍ（商標）から入手可能なＶｉｋｕｉｔｉ（商標）ＢＥＦ等の従来のＢＥＦを含んでもよい。ある特定の実施形態において、１つ以上のバリア層は、その上またはその中に形成される輝度強化特徴部を有してもよく、それによって、１つ以上のバリア層が、バリアおよびＢＥＦの両方として機能する。バリア層１６２０は、ＢＥＦ光学フィルムスタックの底部ＢＥＦであってもよい。図１６Ｃおよび１６Ｄに示される別の例示の実施形態において、上部バリアは、各層が、層の上部表面に輝度強化特徴部を備える、少なくとも２つの層を含む。上部バリア１６２０は、上部表面に輝度強化特徴部１６５０を有する第１のＢＥＦを含む、第１の層１６２０ａと、上部表面に輝度強化特徴部１６５０を有する第２のＢＥＦを含む第２の層１６２０ｂと、を含み、上部バリアが、第１のＢＥＦバリア層１６２０ａと第２のＢＥＦバリア層１６２０ｂとを含む、バリア１６２０およびＢＥＦスタック１６０１の両方として機能する。好ましい実施形態において、ＱＤＢＬＵは、少なくとも１つのＢＥＦ、より好ましくは、少なくとも２つのＢＥＦを備える。好適には、ＢＬＵは、少なくとも３つのＢＥＦを備えてもよい。好ましい実施形態において、少なくとも１つのＢＥＦは、例えば、そうでなければ液晶マトリックスモジュールの底部偏光フィルムによって吸収されるであろう光を再利用するための、反射偏光ＢＥＦ（すなわち、ＤＢＥＦ）を含む。輝度強化特徴部およびＢＥＦには、反射体および／もしくは屈折体、偏光体、反射偏光体、光抽出特徴部、光再利用特徴部、または当該技術分野で既知の任意の輝度強化特徴部が含まれ得る。ＢＥＦおよび輝度強化特徴部１６５０には、従来のＢＥＦが含まれてもよい。例えば、ＢＥＦは、第１のピッチ角を有するピッチまたはプリズムを有する第１の層と、第２のピッチ角を有するピッチまたはプリズムを有する、少なくとも第２の層と、を含んでもよい。なおもさらなる実施形態において、ＢＬＵは、第３のピッチ角を有するピッチまたはプリズムを有するＢＥＦ層を、含んでもよい。好適なＢＥＦには、３Ｍ（商標）から入手可能なＶｉｋｕｉｔｉ（商標）ＢＥＦを含む、従来のＢＥＦが含まれる。
【０１２０】
　ある特定の実施形態において、１つ以上のバリア層は、追加のバリア材料ではなく、既存の層または材料から形成され得る。例えば、例示的な実施形態において、ＱＤの周囲のマトリックス材料は、それ自体が、ＱＤのためのバリア材料として機能し得る。ある特定の実施形態において、ＱＤフィルムの上部バリア層は、ＢＬＵの拡散層またはＢＥＦフィルムを含んでもよい。なおもさらなる実施形態において、ＬＧＰは、ＱＤ蛍光体材料のための底部バリア層として機能し得るが、しかしながら、ＬＧＰおよびＱＤフィルムは、好ましくは、互いに密接な接触状態にない。当業者には理解されるように、ＱＤ蛍光体バリア材料またはバリア層は、本明細書に記載のような、１つ以上の構成要素の任意の好適な組み合わせを含んでもよい。
【０１２１】
　本発明のＱＤフィルムの各バリア層は、当業者には理解されるように、照明装置および用途の具体的な要件および特性、ならびにバリア層およびＱＤ蛍光体材料等の個々のフィルム構成要素に依存することになる、任意の好適な厚さを有し得る。ある特定の実施形態において、各バリア層は、５０μｍ以下、４０μｍ以下、３０μｍ以下、好ましくは２５μｍ以下または２０μｍ以下、最も好ましくは１５μｍ以下の厚さを有し得る。ある特定の実施形態において、バリア層は、酸化ケイ素、酸化チタン、および酸化アルミニウム（例えば、ＳｉＯ2、Ｓｉ2Ｏ3、ＴｉＯ2、またはＡｌ2Ｏ3）等の材料を含み得る、酸化物コーティングを含む。酸化物コーティングは、約１０μｍ以下、５μｍ以下、１μｍ以下、または１００ｎｍ以下の厚さを有してもよい。ある特定の実施形態において、バリアは、約１００ｎｍ以下の厚さを有する薄い酸化物コーティングを含み、１０ｎｍ以下、５ｎｍ以下、または３ｎｍ以下の厚さを有し得る。上部および／または底部バリアは、薄い酸化物コーティングから構成されてもよく、または薄い酸化物コーティングおよび１つ以上の追加の材料層を含んでもよい。」
　エ　「【０１４１】
輝度強化部
　本発明の好ましい実施形態において、ＢＬＵは、１つ以上の輝度強化特徴部または輝度強化フィルムを備える。本明細書に言及される際、「輝度強化フィルム」（ＢＥＦ）および「輝度強化特徴部」は、光の一部分を、光が伝送された方向に向かって反射して戻す、フィルムである。ＢＥＦまたは輝度強化特徴部に向かって進む光は、光が、フィルムまたは特徴部に入射する角度に応じて、フィルムまたは特徴部を通じて伝送されることになる。例えば、図１６Ｃ〜１６Ｄに示されるように、ＢＥＦ１６０１の輝度強化特徴部１６５０は、フィルム１６０１の上部表面に平行して形成される、プリズムまたはプリズム溝を備える。ＬＧＰ１６０６から上方向に進む光は、光が平面フィルム１６０１に直角または垂直である場合、ＢＥＦを通じて伝送することになる。しかしながら、このような光は、光がより高い角度を有する場合、ＬＧＰに向かって下向きに反射されることになる。ＢＥＦおよび輝度強化特徴部は、異なる角度の光に対して複数の反射角を有するように選択することができ、このような特徴部および角度は、所望の輝度または光の「再利用」を達成するように選択することができる。例えば、第１の偏光フィルム（またはＢＥＦ）は、フィルムに垂直な平面から約１５〜２５度の角度を有する光を反射することができ（すなわち、垂直線から６５〜７５度）、第２のフィルムは、垂直面から約２５〜３５度の角度を有する光を反射することができる。ＢＥＦは、図１６Ｄのフィルム１６２０ａ、１６２０ｂに示されるように、強化特徴部１６５０が反対方向に配置される状態で、配置されてもよい。追加のＢＥＦもまた、含まれ得る。多角度および多方向の反射特徴部の使用により、様々な方向からＢＥＦに到達する光を再利用する「立体角の再利用」をもたらす。本発明の好ましい実施形態において、１つ以上のＢＥＦの角度またはピッチは、一次光の大部分をＱＤフィルムに向かって反射させるように選択されることになり、結果として、ＱＤからの所望の二次光放出を達成するためのＱＤの数を、大幅に減少することが可能になる。
【０１４２】
　ある特定の実施形態において、１つ以上のバリア層は、その上またはその中に形成される輝度強化特徴部を有してもよく、それにより、１つ以上のバリア層は、バリアおよびＢＥＦの両方として機能する。ＢＬＵは、ＬＧＰおよびＱＤフィルムバリア層、ならびに図１６および２１〜２６に関して上述の特徴部およびフィルムを含む、本明細書に記載の輝度強化特徴部およびＢＥＦの任意のものを備え得る。好ましい実施形態において、照明装置は、少なくとも２つ以上のＢＥＦ６０１、少なくとも１つのＬＧＰ６０６、および図６Ａおよび６Ｂに示されるように、ＬＧＰ６０６とＢＥＦ６０１との間、または図６Ｃに示されるように、底部反射フィルム６０８とＢＥＦ６０１との間に配置される、ＱＤフィルムリモート蛍光体パッケージ６０２を備える。さらなる実施形態において、ＬＧＰおよび／または１つ以上のバリア層は、例えば、図１６および２１〜２６に関して上で論じたような、ＢＥＦまたは輝度強化特徴部を備える。好ましい実施形態において、ＱＤＢＬＵは、少なくとも１つのＢＥＦ、より好ましくは、少なくとも２つのＢＥＦを備える。好適には、ＢＬＵは、少なくとも３つのＢＥＦを備え、少なくとも１つのＢＥＦが反射偏光ＢＥＦ（すなわち、ＤＢＥＦ）を含む。輝度強化特徴部およびＢＥＦは、偏光体、反射偏光体、光抽出特徴部、光再利用特徴部、または当該技術分野で既知の任意の輝度強化特徴部を含み得る。ＢＥＦおよび輝度強化特徴部１６５０は、従来のＢＥＦが含まれてもよい。例えば、ＢＥＦは、第１のピッチ角を有するピッチまたはプリズムを有する、第１の層と、第２のピッチ角を有するピッチまたはプリズムを有する、少なくとも第２の層と、を含んでもよい。なおもさらなる実施形態において、ＢＬＵは、第３のピッチ角を有するピッチまたはプリズムを有する、第３のＢＥＦ層を含んでもよい。好適なＢＥＦには、３Ｍ（商標）Ｖｉｋｕｉｔｉ（商標）輝度強化フィルムを含む、３Ｍ（商標）から入手可能なＢＥＦを含む、従来のＢＥＦが含まれる。
【０１４３】
　ある特定の実施形態において、１つ以上のＢＥＦは、ＱＤフィルムおよびＬＧＰとは別個であるかまたは異なる、１つ以上の層であってもよい。他の実施形態において、上述のように、ＬＧＰまたはバリア層のうち少なくとも１つは、少なくとも１つのＢＥＦを備える。さらに他の実施形態において、ＱＤは、ＱＤフィルムおよび１つ以上のＢＥＦが、全体的または部分的に、同じ層内で一体となるように、底部、中間、または上部ＢＥＦ等、１つ以上のＢＥＦ内に配置される。
ある特定の実施形態において、ＱＤ蛍光体材料は、適切なＢＥＦに形成され得る。例えば、ＱＤ蛍光体材料層は、ＱＤ蛍光体材料層の上部および／または底部表面に、輝度強化特徴部を備える
【０１４４】
　好ましい実施形態において、１つ以上のＢＥＦは、高い割合の光をＱＤ蛍光体材料に反射または屈折して戻すように選択され、そのようにして、一次光の再利用が増加し、ＱＤ蛍光体材料内の一次光の光路距離が、さらに増加する。
【０１４５】
　ＱＤを含むＢＥＦは、ＢＥＦ材料が、ＱＤ蛍光体材料のホストマトリックス材料であるか、またはＢＥＦが、本明細書に記載の任意の好適なマトリックス材料を含む、任意の好適なＱＤマトリックス材料を含み得るように、従来のＢＥＦ方法および材料を使用して形成することができる。」
　オ　「【図８】
」
　カ　「【図１５Ｂ】
」
　キ　「【図１５Ｃ】
」
　ク　「【図１５Ｄ】
」
　ケ　「【図１５Ｅ】
」
　コ　「【図１５Ｆ】
」
　サ　「【図１５Ｇ】
」
　シ　「【図１５Ｈ】
」
　ス　「【図１５Ｉ】
」
　セ　「【図１６Ａ】
」
　ソ　「【図１６Ｃ】
」
　タ　「【図１６Ｄ】
」
　(2)　引用発明
　引用文献３の【０１１６】、【図１６Ａ】に記載される実施の形態において、「底部バリア層１６２２」と「上部バリア層１６２０」（同文献の【０１１８】を参照。）の間に配置される符号「１６０４」が付された部材は、同文献の【０１１０】の記載に鑑みて、「ＱＤ蛍光体材料層」と理解するのが自然である。
　また、同文献の【００５５】、【００９０】等の記載から、「ＱＤ蛍光体材料層」が、「量子ドット」及び「ホストマトリックス材料」を備えていることが理解できる。さらに、当該「量子ドット」は、【００５５】、【図８】に示されるように「量子ドット」「によって吸収される一次光の下方変換時に、二次光放出を提供する」ものである。
　そうしてみると、引用文献３には、次の発明（以下「引用発明」という。）が記載されている。
　なお、「ＱＤフィルム」、「リモート蛍光体パッケージ」及び「ＱＤフィルムリモート蛍光体パッケージ」は、「ＱＤフィルムリモート蛍光体パッケージ」に、「バリアプレート１６２０」、「上部バリアプレート１６２０」及び「上部バリア層１６２０」は「上部バリア層１６２０」に、「バックライトユニット」及び「ＢＬＵ」は前者に、それぞれ用語を統一して記載した。
（当合議体注：引用文献３【０１１６】に記載される「ＱＤフィルム」は、【００５４】の記載に鑑みて、「ＱＤフィルムリモート蛍光体パッケージ」、「リモート蛍光体パッケージ」と同一の部材であることが理解できる。）
「　ＱＤ蛍光体材料層と、ＱＤ蛍光体材料層の両方の側面に配置される上部バリア層１６２０と底部バリア層１６２２を含み、
　底部バリア層１６２２の底部表面は、ディスプレイ表面全体にわたる輝度の均一性を促進する特徴部１６５０を備え、
　ＱＤ蛍光体材料層は、少なくとも１つの発光量子ドット集団を含み、ホストマトリックス材料をさらに含み、
　量子ドットは、量子ドットによって吸収される一次光の下方変換時に、二次光放出を提供する、
　バックライトユニットのＱＤフィルムリモート蛍光体パッケージ。」
　２　対比及び判断
　(1)　本願発明１について
　ア　対比
　本願発明１と引用発明を対比すると、以下のとおりとなる。
（ア）　第１の透過性基材
　引用発明の「ＱＤフィルムリモート蛍光体パッケージ」は、「ＱＤ蛍光体材料層と、ＱＤ蛍光体材料層の両方の側面に配置される上部バリア層１６２０と底部バリア層１６２２を含」む。
　各層の上記配置及び引用発明の「上部バリア層１６２０」が、「バックライトユニットのＱＤフィルムリモート蛍光体パッケージ」を構成する層のうちの１つであることから、引用発明の「上部バリア層１６２０」は、ある程度光透過性が高い基材であると認められる。
　そうしてみると、引用発明の「上部バリア層１６２０」は、本願発明１の「第１の透過性基材」に相当する。
（イ）　光波長変換層
　引用発明の「量子ドット」は、その用語の意味するとおり、本願発明１の「量子ドット」に相当し、引用発明の「ホストマトリックス材料」は、本願発明１の「ホストマトリクス」に相当する。
　また、引用発明の「ＱＤ蛍光体材料層」は、含有する「量子ドットによって吸収される一次光の下方変換時に、二次光放出を提供する」ものである。そうすると、引用発明の「ＱＤ蛍光体材料層」は、光波長変換機能を有する層であることは技術的にみて明らかである。
　以上によれば、引用発明の「ＱＤ蛍光体材料層」は、本願発明１の「光波長変換層」に相当する。
　また、引用発明における「ＱＤ蛍光体材料層」及び「上部バリア層１６２０」の位置関係は、上記（ア）に示したとおりである。
　以上によれば、引用発明の「ＱＤ蛍光体材料層」は、本願発明１における「光波長変換層」の、「前記第１の光透過性基材における第１の面とは反対側の第２の面側に設けられ、かつホストマトリクスおよび量子ドットを含む」という要件を満たす。
（ウ）　積層体
　引用発明の「ＱＤフィルムリモート蛍光体パッケージ」は、上記（ア）及び（イ）で述べた機能を有する「ＱＤ蛍光体材料層」及び「ＱＤ蛍光体材料層の」「側面に配置される」「上部バリア層１６２０」を具備し、さらに、「ＱＤ蛍光体材料層」の他方の「側面に配置される」「下部バリア層１６１２」を具備する。当該構成からみて、引用発明の「ＱＤフィルムリモート蛍光体パッケージ」は、本願発明１の「積層体」に相当するといえる。
　以上の対比結果を総合すると、引用発明の「ＱＤフィルムリモート蛍光体パッケージ」と本願発明１の「積層体」とは、「第１の光透過性基材」及び「前記第１の光透過性基材における第１の面とは反対側の第２の面側に設けられ、かつホストマトリクスおよび量子ドットを含む光波長変換層」を備えるという点で共通する。
　イ　一致点及び相違点
（ア）　一致点
　本願発明１と引用発明は、次の構成で一致する。
「　第１の光透過性基材と、前記第１の光透過性基材における第１の面とは反対側の第２の面側に設けられ、かつホストマトリクスおよび量子ドットを含む光波長変換層を備える、
積層体」
　
（イ）　相違点
　本願発明１と引用発明は、次の点で相違又は一応相違する。
（相違点１）
　「量子ドット」が、本願発明１では、「第１の半導体化合物からなるコアと、前記第１の半導体化合物と異なる第２の半導体化合物からなるシェルと、前記シェルの外側に位置するリガンドとを含む」のに対し、引用発明では、かかる特定がされていない点。
（相違点２）
　本願発明１は、［Ａ］「第１の光透過性基材の第１の面側に設けられ、かつ複数の単位レンズを有するレンズ層を備えるレンズシート」を有すると共に、［Ｂ］「光波長変換層における前記第１の面とは反対側に形成され、かつ凹凸面を有する光拡散層」を備えており、さらに、［Ｃ］「光波長変換層が光波長変換粒子をさらに含み」、［Ｄ］「前記光波長変換粒子が、硫黄、リン、および窒素からなる群から選択される１以上の元素およびカルボン酸の少なくともいずれかを含む光透過性の樹脂粒子と、前記樹脂粒子中に内包された前記量子ドットとを含み、４０℃、相対湿度９０％での水蒸気透過率が０．１ｇ／（ｍ２・２４ｈ）以上および２３℃、相対湿度９０％での酸素透過率が０．１ｃｍ３／（ｍ２・２４ｈ・ａｔｍ）以上の少なくともいずれかを満たす」のに対し、引用発明では、かかる特定がされていない点。
（相違点３）
　本願発明１は、「前記レンズシートと前記光波長変換層と前記光拡散層が一体化されて」いるのに対し、引用発明では、かかる特定がされていない点。
　ウ　判断
　事案に鑑みて、相違点２について判断する。
　引用文献３の【０１１５】には、バリア層に関し、「１つ以上のバリア層のいずれも、図１５Ａに示されるように、表示面にわたって一貫した厚さおよび構造を有する層を含む。バリア層のいずれも、それぞれ、図１５Ｂ、１５Ｃ、および１５Ｄに示されるように、バリア層の上部、底部、ならびに上部および底部両方の表面に、特徴部１５５０をさらに含んでもよい」、「図１５Ｂ〜１５Ｉに示される種々の例示的な実施形態に示されるように、バリア層の特徴部１５５０は、プリズム、ピッチ、レンズ、隆起、波状特徴、スクラッチ、レンズ、ドーム、または無作為に細かく凸凹を付けた表面を含む、任意の好適なテクスチャまたはパターンを備え得る。好適には、特徴部は、例えば、ＬＧＰ、ＱＤフィルム、またはＢＬＵの他の層における不完全性を光学的に補うために、ＱＤフィルム内で光を散乱させるか、またはＱＤフィルムの上部から伝送する光を拡散させるための、光散乱または拡散特徴部であり得る。」と記載されており、また、同文献【０１４３】には、「ある特定の実施形態において、ＱＤ蛍光体材料は、適切なＢＥＦに形成され得る。例えば、ＱＤ蛍光体材料層は、ＱＤ蛍光体材料層の上部および／または底部表面に、輝度強化特徴部を備える」と記載されている。
　上記記載は、引用発明において、「下部バリア層１６２２」が備える「特徴部１６５０」を、凸凹を付けた表面形状とし、バリア層を拡散層として機能する層とすること及び「ＱＤ蛍光体材料層」の表面に輝度強化特徴部（当合議体注：同文献【０１１８】の記載より、「輝度強化特徴部」は本願発明１の「レンズシート」に類似する構成のものと認められる。）を設けることで、構成［Ａ］〜［Ｂ］に想到する動機付けには一応なり得る。しかしながら、以下に示すように、引用発明において、相違点２に係る構成［Ｃ］〜［Ｄ］を更に採用しようとした場合、引用文献３の記載に接した当業者は、構成［Ａ］及び［Ｂ］を採用することを控えると考えられる。
　すなわち、引用文献３の【０１００】の「粒子を、酸化アルミニウム、酸化ケイ素、または酸化チタン（例えば、ＳｉＯ2、Ｓｉ2Ｏ3、ＴｉＯ2、もしくはＡｌ2Ｏ3）等の酸化物でコーティングし、それによって、粒子上に、外側の酸化物層を形成してもよい。・・・中略・・・酸化物コーティングされた粉末粒子は、ＱＤ蛍光体材料の密封のための追加のバリア材料なしで（例えば、バリア層なしで）、照明装置に使用することができる。」という記載に接した当業者は、引用発明の「量子ドット」をコーティングしようとする場合、引用発明のバリア層を一律に削減する構成を採用すると考えるのが自然である。そうしてみると、同文献の【０１１５】に基づいて、バリア層を、拡散機能を有する層とすることができなくなるから、拡散層を含む構成を導くことはできない（構成［Ａ］を充足できなくなる）。
　また、仮に、いずれかのバリア層を残したまま、量子ドットをコーティングした場合、引用発明の「ＱＤフィルムリモート蛍光体パッケージ」が、水蒸気透過率及び酸素透過率に係る構成［Ｄ］を満たすとは通常考えがたい。
　したがって、引用発明において、当業者が相違点２に係る構成［Ａ］〜［Ｄ］を同時に備えるものに想到することは困難というべきである。
　また、引用文献１にも、相違点２に係る構成を採用する動機づけとなり得る記載はない。
　したがって、本願発明１は、引用文献３に記載された発明に基づいて当業者が容易に発明することができたものであるということはできないし、引用文献１に記載された技術的事項を考慮したとしても、結論は変わらない。
　(2)　本願発明４について
　本願発明４は、本願発明１の「第１の光透過性基材および前記第１の光透過性基材の第１の面側に設けられ、かつ複数の単位レンズを有するレンズ層を備えるレンズシート」を「前記光透過性基材の一方の面側に設けられ、かつ複数の単位レンズを有するレンズ層」とし、「前記第１の光透過性基材における前記第１の面とは反対側の第２の面側に設けられ、かつホストマトリクスおよび量子ドットを含む光波長変換層」を「量子ドットを含む光透過性基材」に置き換えたものである。
　ここで、本願発明４の「量子ドットを含む光透過性基材」は、本願発明１と同様に、「硫黄、リン、および窒素からなる群から選択される１以上の元素およびカルボン酸の少なくともいずれかを含む光透過性の樹脂粒子と、前記樹脂粒子中に内包された前記量子ドットとを含」む「波長変換粒子」を含むものであるから、実質的に「波長変換層」であるといえる。
　そうすると、本願発明４は、上記相違点２に係る構成と同様の相違点を有するものであり、上記(1)ウで述べたのと同じ理由により、本願発明４は、引用文献３に基づいて当業者が容易に発明することができたものであるということはできない。
　(3)　本願発明２〜３及び本願発明５〜１１について
　本願発明２〜３及び本願発明５〜１１は、いずれも、本願発明１又は本願発明４に対してさらに他の発明特定事項を付加してなる、積層体、バックライト装置又は表示装置の発明である。
　そうしてみると、前記(1)ウで述べたのと同じ理由により、これら発明も、引用文献３に基づいて、当業者が容易に発明することができたものであるということはできない。
第３　原査定について
　前記「第２」で述べたとおりであるから、原査定の理由を維持することはできない。
　
第４　むすび
　以上のとおり、原査定の理由によっては本件出願を拒絶することはできない。
　また、他に本件出願を拒絶すべき理由を発見しない。
　よって、結論のとおり審決する。